(57)【要約】      （修正有）【課題】優れた静電破壊耐性と金属光沢ムラのない優れた金属光沢を付与できる金属薄膜転写材料を提供する。【解決手段】透明基材フィルムの片面に離型層を設け、その上に保護樹脂層、Ｓｎを主体とする金属薄膜層、接着層を順次形成してなる金属薄膜転写材料において、全光線透過率Ｔｒ１（％）とＳｎの単位面積当たりの付着量Ｘ（ｇ／ｍ２）との関係が以下の数式（１）、（２）を満足する。Ｔｒ１＜−８０Ｘ＋２１（１）、４＜Ｔｒ１＜１５（２）、あるいは、全光線透過率Ｔｒ２（％）とＳｎの単位面積当たりの付着量Ｘ（ｇ／ｍ２）との関係が以下の数式（３）、（４）を満足する。Ｔｒ２＜−８０Ｘ＋２４（３）、６＜Ｔｒ２＜１７（４）、さらに、積層体の製造方法において、単位面積当たり単位時間当たりのＳｎの付着量Ｄ（ｇ／ｍ２・秒）とその時の真空度Ｐ（Ｐａ）との関係が、以下の数式（５）を満足することを特徴とする製造方法。Ｄ／Ｐ＜２５（５）【選択図】なし【特許請求の範囲】
【請求項１】
透明基材フィルムの片面に離型層を設け、その上に保護樹脂層、Ｓｎを主体とする金属薄膜層、接着層を順次形成してなる金属薄膜転写材料において、全光線透過率Ｔｒ１（％）とＳｎの単位面積当たりの付着量Ｘ（ｇ／ｍ２）との関係が以下の数式（１）、（２）を満足する金属薄膜転写材料。
Ｔｒ１＜−８０Ｘ＋２１      （１）
４＜Ｔｒ１＜１５            （２）
【請求項２】
透明基材フィルムの片面に離型層を設け、その上に保護樹脂層、Ｓｎを主体とする金属薄膜層を順次形成してなる積層材料において、全光線透過率Ｔｒ２（％）とＳｎの単位面積当たりの付着量Ｘ（ｇ／ｍ２）との関係が以下の数式（３）、（４）を満足する積層材料の該金属薄膜層上に接着層を積層してなる金属薄膜転写材料。
Ｔｒ２＜−８０Ｘ＋２４      （３）
６＜Ｔｒ２＜１７            （４）
【請求項３】
Ｓｎを主体とした金属薄膜層の、大きさが５００オングストロームを越える島の金属薄膜面に占める被覆率が０．５μｍ×０．５μｍの視野において９５％以上であることを特徴とする請求項１あるいは２に記載の金属薄膜転写材料。
【請求項４】
透明基材フィルムの片面に離型層と、その上に保護樹脂層を設け、該保護樹脂層上にＳｎを主体とする金属薄膜層を真空蒸着により形成し、さらに該金属層上に接着層を積層する金属薄膜転写材料の製造方法において、該金属薄膜を形成する際の単位面積当たり単位時間当たりのＳｎの付着量Ｄ（ｇ／ｍ２・秒）とその時の真空度Ｐ（Ｐａ）との関係が、以下の数式（５）を満足することを特徴とする金属薄膜転写材料の製造方法。
Ｄ／Ｐ＜１２              （５）
【発明の詳細な説明】
【技術分野】
【０００１】
本発明は、美麗な金属光沢を発現しつつ、絶縁性を有することで静電破壊を抑え、電波透過性を付与することができる金属薄膜転写材料に関し、さらには金属光沢のムラがなく意匠性に優れた金属薄膜転写材料を提供する。
【背景技術】
【０００２】
テレビ、オーディオ、ビデオ等の家電製品や、携帯電話、個人情報端末などの情報通信機器、自動車内の情報通信機器などの筐体に優れた美麗感を与えるために、表面に金属光沢を付与することが従来から行われている。
【０００３】
この目的のため、真空蒸着法による金属薄膜を転写材料に形成し、美麗感を必要とする基材に転写する方法が行われており、このための金属薄膜として、静電破壊を防ぐ目的でＳｎやＰｂなどの絶縁性金属薄膜を使用することが提唱されている（特許文献１、２参照。）。
【０００４】
特許文献１には金属蒸着層を島のサイズ２００Å〜１μｍで島の間隔１００Å〜５０００Åの島状構造として絶縁性を持たせることが提唱されており、特許文献２には可視光線透過率が１〜１０％であり、表面抵抗値が１０５Ω以上である金属薄膜転写材料の開示がある。
【０００５】
しかし、これら開示技術によっては、上記特性を満足したとしても、静電破壊耐性が不十分であったり、金属光沢に部分的なムラが発生したりすることで、必ずしも十分な品質の金属薄膜転写材料とすることができなかった。
【特許文献１】特公平３−２５３５３号公報（特許請求の範囲）
【特許文献２】特開平１０−３２４０９３号公報（特許請求の範囲）
【発明の開示】
【発明が解決しようとする課題】
【０００６】
本発明の目的は、上記問題点を解決すること、すなわち優れた静電破壊耐性と金属光沢ムラのない優れた金属光沢を付与できる金属薄膜転写材料を提供することにある。
【課題を解決するための手段】
【０００７】
本発明はかかる課題を解決するため、以下の構成とした。
【０００８】
すなわち、透明基材フィルムの片面に離型層を設け、その上に保護樹脂層、Ｓｎを主体とする金属薄膜層、接着層を順次形成してなる金属薄膜転写材料において、全光線透過率Ｔｒ１（％）とＳｎの単位面積当たりの付着量Ｘ（ｇ／ｍ２）との関係が以下の数式（１）、（２）を満足する金属薄膜転写材料である。
Ｔｒ１＜−８０Ｘ＋２１      （１）
４＜Ｔｒ１＜１５            （２）
また、透明基材フィルムの片面に離型層を設け、その上に保護樹脂層、Ｓｎを主体とする金属薄膜層を順次形成してなる積層材料において、全光線透過率Ｔｒ２（％）とＳｎの単位面積当たりの付着量Ｘ（ｇ／ｍ２）との関係が以下の数式（３）、（４）を満足する積層材料の該金属薄膜層上に接着層を積層してなる金属薄膜転写材料である。
Ｔｒ２＜−８０Ｘ＋２４      （３）
６＜Ｔｒ２＜１７            （４）  。
【０００９】
さらに、上記金属薄膜転写材料を製造するため、透明基材フィルムの片面に離型層と、その上に保護樹脂層を設け、該保護樹脂層上にＳｎを主体とする金属薄膜層を真空蒸着により形成し、さらに該金属層上に接着層を積層する金属薄膜転写材料の製造方法において、該金属薄膜を形成する際の単位面積当たり単位時間当たりのＳｎの付着量Ｄ（ｇ／ｍ２・秒）とその時の真空度Ｐ（Ｐａ）との関係が、以下の数式（５）を満足することを特徴とする金属薄膜転写材料の製造方法を提供する。
【００１０】
Ｄ／Ｐ＜１２            （５）
【発明の効果】
【００１１】
本発明により、従来技術では不十分であった、優れた静電破壊耐性を有し、金属光沢ムラのない優れた外観特性を有する金属薄膜転写材料を製造することができる。
【００１２】
本発明の金属薄膜転写材料は、テレビ、オーディオ、ビデオ等の家電製品や、携帯電話、個人情報端末などの情報通信機器、自動車内の情報通信機器などの筐体に優れた美麗感を与えるために、好適に使用される。
【発明を実施するための最良の形態】
【００１３】
以下に、本発明の内容について詳しく説明する。
【００１４】
本発明は、透明基材フィルムの片面に離型層を設け、その上に保護樹脂層、Ｓｎを主体とする金属薄膜層、接着層を順次形成してなる金属薄膜転写材料において、全光線透過率Ｔｒ１（％）とＳｎの単位面積当たりの付着量Ｘ（ｇ／ｍ２）との関係が以下の数式（１）、（２）を満足する金属薄膜転写材料である。
Ｔｒ１＜−８０Ｘ＋２１      （１）
４＜Ｔｒ１＜１５            （２）
また、本発明の別の発明は、透明基材フィルムの片面に離型層を設け、その上に保護樹脂層、Ｓｎを主体とする金属薄膜層を順次形成してなる積層材料において、全光線透過率Ｔｒ２（％）とＳｎの単位面積当たりの付着量Ｘ（ｇ／ｍ２）との関係が以下の数式（３）、（４）を満足する積層材料の該金属薄膜層上に接着層を積層してなる金属薄膜転写材料である。
Ｔｒ２＜−８０Ｘ＋２４      （３）
６＜Ｔｒ２＜１７            （４）
本発明の第一の発明の金属薄膜転写材料において、透明基材フィルムの片面に離型層を設け、その上に保護樹脂層、Ｓｎを主体とする金属薄膜層、接着層を順次形成してなる金属薄膜転写材料において、全光線透過率Ｔｒ１（％）とＳｎの単位面積当たりの付着量Ｘ（ｇ／ｍ２）との関係が以下の数式（１）、（２）を満足することが必要である。
【００１５】
Ｔｒ１＜−８０Ｘ＋２１      （１）
４＜Ｔｒ１＜１５            （２）
（１）の式の意味を説明する。Ｓｎの単位面積当たりの付着量Ｘにより、全光線透過率が規定される。付着量Ｘが増大すれば全光線透過率が減少するが、全光線透過率がＸの関数である（−８０Ｘ＋２１）の値未満であることが必要であり、（−８０Ｘ＋２１）以上であると、静電破壊耐性が不十分となる。
Ｔｒ１は４％から１５％の範囲であることが、優れた金属光沢と静電破壊耐性の両立のために必要である。すなわち、Ｔｒ１が４％以下であると静電破壊耐性が不十分であり、１５％以上であると金属光沢が不十分となる。
【００１６】
また、本発明の第二の発明の金属転写材料において、透明基材フィルムの片面に離型層を設け、その上に保護樹脂層、Ｓｎを主体とする金属薄膜層を順次形成してなる積層材料において、すなわち接着層を形成する前の全光線透過率Ｔｒ２（％）とＳｎの単位面積当たりの付着量Ｘ（ｇ／ｍ２）との関係が以下の数式（３）、（４）を満足することが必要である。
【００１７】
Ｔｒ２＜−８０Ｘ＋２４      （３）
６＜Ｔｒ２＜１７            （４）
Ｔｒ２がＸの関数である（−８０Ｘ＋２４）の値以上であると、静電破壊耐性が不十分となる。
Ｔｒ２は、６％から１７％の範囲であることが、優れた金属光沢と静電破壊耐性の両立のために必要である。すなわち、Ｔｒ２が６％以下であると静電破壊耐性が不十分であり、１７％以上であると金属光沢が不十分となる。
【００１８】
本発明の第一の発明の金属薄膜転写材料において、透明基材フィルムの片面に離型層を設け、その上に保護樹脂層、Ｓｎを主体とする金属薄膜層を順次形成してなる積層材料において、すなわち接着層を形成する前の全光線透過率Ｔｒ２（％）とＳｎの単位面積当たりの付着量Ｘ（ｇ／ｍ２）との関係が以下の数式（１）、（２）を満足することが好ましい。
【００１９】
Ｔｒ２＜−８０Ｘ＋２４      （１）
６＜Ｔｒ２＜１７            （２）
本発明の金属薄膜転写材料において、第一の発明、第二の発明とも、透明基材フィルムは、形状保持性があれば特に限定されるものでなく、転写材料の基材として一般に使用されるポリエステル系樹脂、ポリオレフィン樹脂、ポリカーボネート樹脂、ポリアミド樹脂、アクリル系樹脂、ポリ塩化ビニル樹脂などからなるフィルム、シートが用いられる。これら透明基材フィルムは、未延伸シートであっても、延伸されたフィルムであっても良いが、金属薄膜転写材料としてインモールド成形に用いられる用途においては、共重合成分を配合したポリエステル系樹脂の延伸フィルムが好ましく用いられる。
【００２０】
本発明の金属薄膜転写材料では、第一の発明、第二の発明とも、透明基材フィルムの片面に離型層が設けられる。離型層としては、リン脂質（レシチン）、酢酸セルロース、ワックス、脂肪酸、脂肪酸アミド、脂肪酸エステル、ロジン、アクリル樹脂、シリコーン、フッ素樹脂等が、その剥離の容易性の程度に応じて、適宜選択されて使用される。ベースフィルムがフラットの場合は０．０１〜２μｍの厚さであり、より好ましくは、０．１〜１μｍの厚さで使用される。
【００２１】
さらに、本発明の金属薄膜転写材料では、第一の発明、第二の発明とも、転写後の金属薄膜層を保護するために保護樹脂層が設けられる。
【００２２】
かかる保護樹脂層の樹脂としては離型層および金属蒸着層のいずれにも接着性のよい熱硬化性樹脂、熱可塑性樹脂または紫外線などの光硬化性樹脂が使われる。具体的には、保護樹脂層は蒸着金属の種類、用途による必要諸性能（機械的特性、耐熱性、耐溶剤性、光学的特性、耐候性など）により適宜選択することができ、例えば、アクリル樹脂、メラミン樹脂、ウレタン樹脂、エポキシ樹脂、アルキッド樹脂、セルロース系、ポリ塩化ビニル系等から選ばれた一種または二種以上を使用することができる。一般にその厚さは０．２〜５μｍ程度、より好ましくは１〜３μｍである。これらの樹脂は透明性のよいものが使用されるが、染料、顔料または艶消し剤を入れて着色することもできる。また保護樹脂層の表面にホログラム加工を施すことによって、虹彩色もしくはホログラム効果を付与することもできる。
【００２３】
本発明は、第一の発明、第二の発明とも、必要に応じ、金属薄膜層との接着性を向上させる目的でさらに該保護樹脂層上に易接着層を積層しても良い。
【００２４】
本発明の金属薄膜転写材料では、第一の発明、第二の発明とも、Ｓｎを主体とした金属薄膜層を該保護層上に形成する。
【００２５】
本発明の金属薄膜転写材料では、第一の発明、第二の発明とも、金属薄膜層は、Ｓｎを主体とする金属からなり、本願発明の目的を達成する範囲で１０％を上限として他の金属成分が混入されていても良い。金属薄膜層を、Ｓｎを主体とする金属とすることで、金属薄膜を絶縁性とすることができ、本シートを金属薄膜転写箔として例えば電子機器の筐体の一部として使用した際、内部の電子機器の高電圧部からスパークを受けて電子機器が破壊するといった現象を防ぐことができ、また電波を通すことで筐体内外部間の通信に支障をきたさないという機能を付与することができる。
【００２６】
本発明の金属薄膜層は、静電破壊耐性のため表面抵抗値として１０５Ω／□以上有することが好ましく、さらに好ましくは１０１０Ω／□以上である。
【００２７】
本発明の金属薄膜転写材料では、第一の発明、第二の発明とも、Ｓｎを主体とした金属薄膜層の、大きさが５００オングストロームを越える島の金属薄膜面に占める被覆率は０．５μｍ×０．５μｍの視野において９５％以上であることが、金属光沢ムラがなく、優れた外観特性を有するためには好ましい。より好ましくは９８％以上であり、更に好ましくは９９％以上である。被覆率が９５％未満であると金属薄膜の蒸着後の外観に、部分的に白っぽい外観を示すムラが発生することがある。この金属薄膜転写材料を樹脂に転写した場合、ムラの部分の金属光沢が弱くなり、成形体の全体の外観品位が悪くなり商品価値が極めて下がるケースがある。この場合の被覆率とは、大きさが５００オングストローム以上の島の面積が全体に占める割合で評価され、０．５μｍ×０．５μｍの視野で走査型電子顕微鏡による５万倍から１０万倍のＳＥＭ写真を解析すれば十分である。
【００２８】
本発明の金属薄膜転写材料では、第一の発明、第二の発明とも、金属薄膜層の上に、転写材料としてさらに接着層を形成する。
【００２９】
接着層は金属薄膜層および転写すべき被転写材のいずれにも接着性の良い樹脂系接着剤が使用できる。例えばアクリル酸エステル系、ポリエステル系、合成ゴム系、エポキシ系、ポリウレタン系、エチレンー酢酸ビニル系、ポリアミド系、ポリ塩化ビニル、ハロゲン化ポリオレフィン、ニトロセルロースおよびこれらの共重合体などが一般的に使用できる。用途によっては加熱によって接着可能な公知の種々の接着剤あるいはホットメルトシートを使用することができる。ホットメルトシートとしてはポリウレタン、ポリアミド、ポリ塩化ビニル系のものが好ましく用いられる。接着層の厚さは、接着剤の場合は２〜１００μｍ、好ましくは５〜３０μｍ、ホットメルトシートでは２０〜２００μｍ、好ましくは５０〜１００μｍの範囲でそれぞれ選ばれる。
【００３０】
これらの各層は、グラビア塗工などの通常の塗工方式で透明基材フィルム上に積層される。
【００３１】
本発明は、さらに、透明基材フィルムの片面に離型層と、その上に保護樹脂層を設け、該保護樹脂層上にＳｎを主体とする金属薄膜層を真空蒸着により形成し、さらに該金属層上に接着層を積層する金属薄膜転写材料の製造方法において、該金属薄膜を形成する際の単位面積当たり単位時間当たりのＳｎの付着量Ｄ（ｇ／ｍ２・秒）とその時の真空度Ｐ（Ｐａ）との関係が、以下の数式（５）を満足することを特徴とする金属薄膜転写材料の製造方法を提供する。
【００３２】
Ｄ／Ｐ＜１２            （５）
この（５）式の意味するところを説明する。通常の真空蒸着では、同じ蒸着速度に対し、真空度Ｐが大きい場合と小さい場合を比較して、通常は真空度Ｐが小さい、すなわち真空度が良い場合に、良質の蒸着膜が得られることが一般常識である。本発明者らが鋭意検討した結果、本願発明は真空度が悪い条件下で良質なＳｎを主体とする金属薄膜を形成することができ、品質に優れた金属薄膜転写材料とすることができることを見いだした。つまり本発明においては式（５）に従い、単位面積、単位時間当たりのＳｎの付着量Ｄに対し、真空度Ｐがある値以上であることを要求しており、真空度Ｐが大きい側、すなわち真空度が悪い側を選択する。また、式（５）に従い、ある真空度Ｐに対し、単位面積当たり、単位時間当たりのＳｎの付着量Ｄは小さい側を選択しており、これも真空度の影響を受けやすい従来の常識からすれば好ましくない条件を選択している。この従来の真空蒸着の常識からかけ離れた条件を見いだしたことにより、外観に優れたＳｎを主体とする金属薄膜を得ることができるということが本発明の主旨である。
本発明のＳｎを主体とする金属薄膜層を真空蒸着により形成する方法としては、通常のルツボあるいはボート方式の真空蒸着法が選択されることが多いが、蒸発源の方式はこれらに限る必要はない。真空蒸着は、枚葉のシートを処理するバッチ方式でもよく、連続フィルムを連続的に蒸着する方式であっても良い。
【００３３】
枚葉シートにバッチ蒸着するケースにおいては、目的とするＳｎの付着量Ｘ（ｇ／ｍ２）を得るための蒸着時間Ｔ（秒）によりＤは決定され、Ｘ／Ｔで表現される。また、連続フィルムに連続式蒸着装置で蒸着する場合は、蒸着される部分のフィルムの長手方向の開口部幅Ｌ（ｍ）と、フィルム速度Ｓ（ｍ／秒）によりＤは決定され、ＸＳ／Ｌとなる。
【００３４】
Ｄ／Ｐが１２以上となると、その条件で作成した金属薄膜転写材料は、静電破壊耐性が不十分となったり、金属光沢ムラが発生し品質が悪くなる。より好ましくはＤ／Ｐは１０未満である。
【実施例】
【００３５】
以下本発明の様態を実施例をもって具体的に説明するが、本発明はこれによって限定されるものではない。
【００３６】
以下に本発明の評価に用いた評価法を説明する。
・  全光線透過率（％）
日本電色工業（株）製ヘイズメータＮＤＨ−１００１ＤＰを用い、ＪＩＳ  Ｋ７１０５（１９８１年制定）に則り全光線透過率Ｔ（％）を測定した。
・  単位面積当たりのＳｎの付着量Ｘ（ｇ／ｍ２）
先ず、理学電機製蛍光Ｘ線分析装置ＲＩＸ１０００を用い、以下の条件でＳｎの相対強度（ｋｃｐｓ）を測定した。
【００３７】
Ｘ線管球：Ｃｒ
同上電圧電流：５０ｋＶ、５０ｍＡ
測定Ｘ線：Ｓｎ−Ｋα
測定径：３０ｍｍ
測定時間：６０秒
次に、同じサンプルを用い、原子吸光法によりＳｎの付着量（ｇ／ｍ２）を測定した。測定の基本条件は以下の通りである。
【００３８】
サンプルのフィルムを２００ｃｍ２採り、２．４Ｎの塩酸２０ｍｌで２４時間かけてＳｎを溶解させる。この溶液を３つ準備する。これらの溶液のそれぞれに純水を２ｍｌ、Ｓｎ１０００ｐｐｍの標準液１ｍｌと純水１ｍｌ、Ｓｎ１０００ｐｐｍの標準液２ｍｌを加えたものを準備し、原子吸光分光光度計（島津製作所製ＡＡ−６３００）でＳｎの吸光度を測定し、計算でそれぞれのサンプルのＳｎの濃度を求めた。この両者の関係から相関を求めた。
【００３９】
蛍光Ｘ線分析によるＳｎ相対強度から、この相関を用いてＳｎの単位面積当たりの付着量を計算で求めた。なお、接着剤の有無による蛍光Ｘ線によるＳｎの相対強度は適宜チェックを行い、接着剤の有無で結果に有意差がないことを確認した。  
・  被覆率（％）
日立製電解放射型走査型電子顕微鏡Ｓ−４７００を用い、以下の条件でＳｎ蒸着表面を測定し、被覆率を求めた。
【００４０】
前処理：白金３ｎｍコート
加速電圧：５ｋＶ
ワーキングディスタンス：５ｍｍ
得られた５万倍の写真により、差し渡し５００オングストロームを越える島の輪郭をトレーシングペーパーに転写し、通常の画像処理の方法で島の面積割合を求め、被覆率（％）とした。
・  静電破壊耐性
２０ｃｍ×２０ｃｍ厚み１ｍｍのＡＢＳ板に接着層を塗布した面を合わせ、ロールスタンパー（太平工業（株）製ＲＴ−３００Ｘ）を用い、ロール温度２２０℃、速度５ｃｍ／秒で貼り合わせた後、フィルムを剥離し、保護層を表面としたＳｎ転写テストピースを作製した。このシートをアース接地した３０ｃｍ角の金属板に転写面を上にして載せ、金属電極をＳｎ転写面上約５ｃｍの位置に近づけ、直流高圧電圧１５ｋＶを断続的に印加して放電を発生させた。テストピース上に放電した場合は放電痕が痕跡として残ることを観察できるため、テストピース上に放電した場合は静電破壊耐性がないと判定し、放電痕が残らず、接地金属板に放電した場合を静電破壊耐性があると判定した。
（５）外観
目視により、金属光沢に優れ、光沢ムラが全くないものを○、光沢ムラは若干あるが実用上問題のないものを△、光沢ムラがあり実用に耐えないものを×と判定した。  
【００４１】
（実施例１）
厚さ２５μｍの２軸延伸ポリエチレンテレフタレートフィルムに、離型層（酢酸セルロース樹脂、厚さ０．５μｍ）を一色グラビヤコータを用いて塗布、乾燥をおこなった。ついで該離型層の上にメタクリル酸、メタクリル酸２−ヒドロキシエチル、メタクリル酸ｎブチル、メラミン樹脂を含有するトルエン溶液を前記コータを用いて塗布、乾燥、樹脂硬化をおこない、厚さ１μｍの保護樹脂層を得た。
【００４２】
引き続いて、該保護樹脂層の上面にバッチ式蒸着機（日本真空製ＥＢＨ−６）により、真空度１．３×１０−３Ｐａの圧力下でタングステンボートを用いてＳｎを蒸発させ、シャッターを操作して１５秒間の蒸着を行った。この結果、Ｓｎの付着量が０．１４ｇ／ｍ２、Ｔｒ２は１１．６％のＳｎ蒸着フィルムである積層材料を得た。
この場合、Ｄ／Ｐは、７．２となり、−８０Ｘ＋２４は、１２．８％となり、Ｔｒ２の１１．６％よりも大きくなった。
５万倍のＳＥＭ写真により、大きさが５００オングストロームを越える島の金属薄膜面に占める被覆率が０．５μｍ×０．５μｍの視野において９７．０％であることが判った。
【００４３】
上記積層材料のＳｎ金属薄膜層上にさらにエチレン−酢酸ビニル共重合樹脂のトルエン溶液を前記一色グラビヤコータを用いて塗布、乾燥し、厚さ２μｍの接着樹脂層を得た。得られた金属薄膜転写材料の全光線透過率Ｔｒ１は、８．８％となった。念のため蛍光Ｘ線で再度Ｘを測定したところ、接着層の存在にも関わらず同じ０．１４ｇ／ｍ２であることを確認した。
【００４４】
−８０Ｘ＋２１の値は、９．８％であり、接着層のある状態での全光線透過率Ｔｒ１の８．８％よりも大きくなった。
【００４５】
このフィルムの、静電破壊耐性を測定したところ、１５ｋＶの優れた静電破壊耐性を示した。外観も金属光沢ムラはなく極めて麗美であった。
【００４６】
（実施例２）
実施例１と同じ、厚さ２５μｍの２軸延伸ポリエチレンテレフタレートフィルム上に、離型層、保護樹脂層を設けたシートに、バッチ式蒸着機により真空度１．３×１０−３Ｐａの圧力下でタングステンボートを用いてＳｎを蒸発させ、シャッターを操作して８秒間の蒸着を行った。この結果、Ｓｎの付着量が０．１２２ｇ／ｍ２、Ｔｒ２は、１２．５％のＳｎ蒸着フィルムである積層材料を得た。
【００４７】
この場合、Ｄ／Ｐは１１．７となり、−８０Ｘ＋２４は、１４．２となり、Ｔｒ２の１２．５％よりも大きくなった。
【００４８】
５万倍のＳＥＭ写真により、大きさが５００オングストロームを越える島の金属薄膜面に占める被覆率が０．５μｍ×０．５μｍの視野において９３．５％であることが判った。
【００４９】
上記積層材料のＳｎ金属薄膜層上にさらにエチレン−酢酸ビニル共重合樹脂のトルエン溶液を前記一色グラビヤコータを用いて塗布、乾燥し、厚さ２μｍの接着樹脂層を得た。得られた金属薄膜転写材料の全光線透過率Ｔｒ１は、９．８％となった。念のため蛍光Ｘ線で再度Ｘを測定したところ、接着層の存在にも関わらず０．１２２ｇ／ｍ２の値を示し、接着層のない状態と差はなかった。
【００５０】
−８０Ｘ＋２１の値は、１１．２％であり、接着層のある状態での全光線透過率Ｔｒ１の９．８％よりも大きくなった。
【００５１】
このフィルムの、静電破壊耐性を測定したところ、１５ｋＶ以上の優れた静電破壊耐性を示した。外観は若干の光沢ムラはあるものの実用上は問題のないレベルであった。
【００５２】
（実施例３）
実施例１と同じ方法で作成した厚さ２５μｍの２軸延伸ポリエチレンテレフタレートフィルム上に、離型層、保護樹脂層を設けた連続シートを連続蒸着機によってＳｎを蒸着した。この結果、Ｓｎの付着量Ｘは０．１５５ｇ／ｍ２、全光線透過率Ｔｒ２は、１０．４％となった。
【００５３】
この際のフィルムの速度は０．５ｍ／秒であり、フィルムの長手方向の開口部幅は０．５ｍ、真空度は０．０２０Ｐａとしたため、Ｄ／Ｐは７．８となった。
【００５４】
−８０Ｘ＋２４は、１１．６となり、全光線透過率Ｔｒ２の１０．４％より大きくなった。また被覆率は９８．５％であった。
【００５５】
接着剤塗布後の全光線透過率Ｔｒ１は、８．１％であり、−８０Ｘ＋２１の値８．６％よりも小さかった。
【００５６】
この金属薄膜転写材の静電破壊耐性は１５ｋＶを有し十分なものであり、外観も金属光沢ムラはなく極めて麗美であった。
【００５７】
（実施例４）
実施例３と同様に連続蒸着機により蒸着時の真空度を０．０１３Ｐａで蒸着を行った。他の条件は実施例３と同様であり、Ｘが０．１５ｇ／ｍ２、全光線透過率Ｔｒ２は１１．８％となった。
【００５８】
この際のフィルムの速度は０．５ｍ／秒であり、フィルムの長手方向の開口部幅は０．５ｍ、真空度は０．０１３Ｐａとしたため、Ｄ／Ｐは１１．５となった。
【００５９】
−８０Ｘ＋２４は１２．０となり、全光線透過率Ｔｒ２の１１．８％より大きくなった。また被覆率は９８．５％であった。
【００６０】
接着剤塗布後の全光線透過率Ｔｒ１は、８．５％であり、−８０Ｘ＋２１の値９．０％よりも小さかった。
【００６１】
この金属薄膜転写材料の静電破壊耐性は１５ｋＶを有し十分なものであったが、外観は若干の金属光沢ムラがあった。
【００６２】
（比較例１）
実施例１と同じ、厚さ２５μｍの２軸延伸ポリエチレンテレフタレートフィルム上に、離型層、保護樹脂層を設けたシートに、バッチ式蒸着機により真空度１．３×１０−３Ｐａの圧力下でタングステンボートを用いてＳｎを蒸発させ、シャッターを操作して５秒間の蒸着を行った。この結果、Ｓｎの付着量が０．１４３ｇ／ｍ２、Ｔｒ２は１３．０％のＳｎ蒸着フィルムである積層材料を得た。
【００６３】
この場合、Ｄ／Ｐは２２．０となり、−８０Ｘ＋２４は、１２．６％となり、Ｔｒ２の１３．０％よりも小さくなった。
【００６４】
５万倍のＳＥＭ写真により、大きさが５００オングストロームを越える島の金属薄膜面に占める被覆率が０．５μｍ×０．５μｍの視野において９２．１％であることが判った。
【００６５】
上記積層材料のＳｎ金属薄膜層上にさらにエチレン−酢酸ビニル共重合樹脂のトルエン溶液を前記一色グラビヤコータを用いて塗布、乾燥し、厚さ２μｍの接着樹脂層を得た。得られた金属薄膜転写材料の全光線透過率Ｔｒ１は、１０．５％となった。
−８０Ｘ＋２１の値は、９．６％であり、接着層のある状態での全光線透過率Ｔｒ１の１０．５％よりも小さくなった。
【００６６】
このフィルムの、静電破壊耐性を測定したところ、１５ｋＶで放電が蒸着面に落ち、静電破壊特性が不十分となった。また外観も光沢ムラがあり、実用に耐えないものとなった。
【００６７】
（比較例２）
実施例３と同様に連続蒸着機により蒸着時の真空度を０．０２０Ｐａで蒸着を行った。この際の条件は蒸着速度を１．５ｍ／秒とした以外は実施例３と同様であり、Ｘが０．１３５ｇ／ｍ２、全光線透過率Ｔｒ２は、１４．５％となった。
【００６８】
この際のフィルムの速度は１．５ｍ／秒であり、フィルムの長手方向の開口部幅は０．５ｍ、真空度は０．０２０Ｐａとしたため、Ｄ／Ｐは２０．３となった。
【００６９】
−８０Ｘ＋２４は、１３．２となり、全光線透過率Ｔｒ２の１４．５％を下回った。また被覆率は９１．３％であった。
【００７０】
接着剤塗布後の全光線透過率Ｔｒ１は、１１．６％であり、−８０Ｘ＋２１の値１０．２％よりも大きかった。
【００７１】
このフィルムの、静電破壊耐性を測定したところ、１５ｋＶで放電が蒸着面に落ち、静電破壊特性が不十分となった。また外観も光沢ムラがあり、実用に耐えないものとなった。
【００７２】
（比較例３）  
実施例４と同様に連続蒸着機により蒸着時の真空度を０．０１３Ｐａで蒸着を行った。この際、開口部長さを０．４とした以外の他の条件は実施例４と同様であり、Ｘが０．１６８ｇ／ｍ２、全光線透過率Ｔｒ２は、１１．２％となった。
【００７３】
この際のフィルムの速度は０．５ｍ／秒であり、フィルムの長手方向の開口部幅は０．４ｍ、真空度は０．０１３Ｐａとしたため、Ｄ／Ｐは１６．２となった。
【００７４】
−８０Ｘ＋２４は１０．６となり、全光線透過率Ｔｒ２の１１．２％より小さくなった。また被覆率は９２．５％であった。
【００７５】
接着剤塗布後の全光線透過率Ｔｒ１は、８．５％であり、−８０Ｘ＋２１の値７．６％よりも大きかった。
【００７６】
このフィルムの、静電破壊耐性を測定したところ、１５ｋＶで放電が蒸着面に落ち、静電破壊特性が不十分となった。また外観も光沢ムラがあり、実用に耐えないものとなった。
【００７７】
【表１】
2008105179.tif 000002